(57)【要約】  レーザ照射によってテープに像を形成することができるレーザ描像可能組成物を含有する、テープ構成体。別法として、色素、バインダ、およびキャリアを含有する、基材に対するスプレー塗布に適したレーザ描像可能剤。【特許請求の範囲】
【請求項１】
レーザ照射によってテープに像を形成することができる、レーザ描像可能組成物を含有する、
テープ構成体。
【請求項２】
前記テープが接着テープである、
請求項１に記載のテープ。
【請求項３】
前記レーザ描像可能組成物が、色素およびバインダを含有する、
請求項１または２に記載のテープ。
【請求項４】
前記色素が無機物である、
請求項３に記載のテープ。
【請求項５】
前記無機発色剤が、多価金属のオキシアニオンを含む、
請求項４に記載のテープ。
【請求項６】
前記多価金属のオキシアニオンが、オクタモリブデン酸アンモニウムである、
請求項５に記載のテープ。
【請求項７】
前記色素が有機物である、
請求項３に記載のテープ。
【請求項８】
前記有機発色剤が、ロイコ色素、ジアセチレン、またはカルバゾールを含む、
請求項７に記載のテープ。
【請求項９】
前記色素が、金属ヒドロキシル化合物である、
請求項３に記載のテープ。
【請求項１０】
前記金属ヒドロキシル化合物が、ホウ酸塩、ケイ酸塩、またはアルギン酸塩である、
請求項９に記載のテープ。
【請求項１１】
前記色素が、ヒドロキシル化合物と混合された金属塩である、
請求項３に記載のテープ。
【請求項１２】
前記ヒドロキシル化合物が、炭水化物または多糖である、
請求項１１に記載のテープ。
【請求項１３】
前記色素が、ヘプトン酸、グルコン酸、またはマロン酸金属塩である、
請求項３に記載のテープ。
【請求項１４】
ＮＩＲ吸収成分を含む、
請求項１〜１３のいずれかに記載のテープ。
【請求項１５】
前記ＮＩＲ吸収成分が、銅（ＩＩ）塩、還元混合金属酸化物、導電性ポリマー、またはＮＩＲ色素／顔料である、
請求項１４に記載のテープ。
【請求項１６】
ＣＯ2レーザを使用して描像することができる、
請求項１〜１５のいずれかに記載のテープ。
【請求項１７】
ＵＶレーザを使用して描像することができる、
請求項１〜１６のいずれかに記載のテープ。
【請求項１８】
可視帯域レーザを使用して描像することができる、
請求項１〜１７のいずれかに記載のテープ。
【請求項１９】
ＮＩＲレーザを使用して描像することができる、
請求項１４または１５に記載のテープ。
【請求項２０】
テープ基材層、レーザ描像可能インク層、および接着剤層をこの順に有する、
請求項１〜１９のいずれかに記載のテープ。
【請求項２１】
前記成分を溶融処理するステップを含む、
請求項１〜２０のいずれかに記載のテープ構成体の生成方法。
【請求項２２】
前記基材に、請求項１〜２１のいずれかに記載のテープ構成体を塗布するステップを含む、
基材コーティング方法。
【請求項２３】
請求項２２に記載の方法、およびコートした基材にレーザで描像するステップを含む、
像を有する基材の製造方法。
【請求項２４】
色素、バインダ、およびキャリアを含む、基材へのスプレー塗布に適した、
レーザ描像可能剤。
【請求項２５】
前記色素が、請求項４〜１４のいずれかに定義したものである、
請求項２４に記載の剤。
【請求項２６】
さらに、請求項１４または１５に定義したＮＩＲ吸収成分を含む、
請求項２４または２５に記載の剤。
【請求項２７】
ＣＯ2レーザを使用して描像することができる、
請求項２４〜２６のいずれかに記載の剤。
【請求項２８】
ＵＶレーザを使用して描像することができる、
請求項２４〜２６のいずれかに記載の剤。
【請求項２９】
可視光領域のレーザを使用して描像することができる、
請求項２４〜２６のいずれかに記載の剤。
【請求項３０】
ＮＩＲレーザを使用して描像することができる、
請求項２６に記載の剤。
【請求項３１】
スプレー塗布器具を使用して、前記基材に、
請求項２４〜３０のいずれかに記載の剤を塗布するステップを含む、基材コーティング方法。
【請求項３２】
請求項３１に記載の方法、およびコートした基材にレーザで描像するステップを含む、
像を有する基材を生成する方法。
【発明の詳細な説明】
【技術分野】
【０００１】
本発明は、レーザ描像可能マーキング組成物に関する。
【背景技術】
【０００２】
国際公開公報第０２／０６８２０５号、同第０２／０７４５４８号、同第２００４／０４３７０４号および同第２００５／０１２４４２号、さらに米国特許第２００３／０１８６０００号、同第２００３／０１８６００１号、同第２００５／００３２９５７号および同第２００６／００４０２１７号（そのそれぞれの内容を参照により本明細書に組み込む）には、レーザイメージングと、さらにその目的に使用できる物質が記載されている。典型的には、提供されている例には、高エネルギーレーザの使用が伴う。
【特許文献１】国際公開公報第０２／０６８２０５号
【特許文献２】国際公開公報第０２／０７４５４８号
【特許文献３】国際公開公報第２００４／０４３７０４号
【特許文献４】国際公開公報第２００５／０１２４４２号
【特許文献５】米国特許第２００３／０１８６０００号
【特許文献６】米国特許第２００３／０１８６００１号
【特許文献７】米国特許第２００５／００３２９５７号
【特許文献８】米国特許第２００６／００４０２１７号
【特許文献９】国際公開公報第０２／０７４５４８号
【特許文献１０】国際公開公報第２００６０１８６４０号
【特許文献１１】国際公開公報第２００６０５１３０９号
【特許文献１２】ＰＣＴ英国特許第２００６／００３９４５号
【特許文献１３】ＰＣＴ英国特許第２００６／００１９６９号
【特許文献１４】米国特許第６８８８０９５号
【特許文献１５】米国特許第６９１１２６２号
【非特許文献１】Ciba−Geigy Corp（Greenboro， NC）のDyestuffs and Chemicals部門がCoating Conference （1983， San Francisco， CA pp 157−165）で発表した"Dyestuffs and Chemicals for Carbonless Copy Paper"
【非特許文献２】Developments in the Chemistry and Technology of Organic dyes, J Griffiths（編）, Oxford: Blackwell Scientific, 1984
【非特許文献３】Infrared Absorbing Dyes, M Matsuoka（編）, New York: Plenum Press, 1990
【発明の開示】
【発明が解決しようとする課題】
【０００３】
非印刷物に対して非接触型近赤外線光源、特にダイオードレーザ用いて情報表示包装等の像を形成させることは、非常に魅力的である。経済性、携帯性、および使いやすさなどダイオードレーザの有利な属性は、包装業界における現在のニーズ、例えば、店内でのラベリングに対して魅力的なものである。
【０００４】
遠赤外〜中赤外領域の波長の放射、例えば、レーザ加熱（約１〜２０μｍ）やＣＯ2レーザ（約１０μｍ）を吸収する物質を含有するインク剤に対して、近赤外領域を除くこのような波長を照射すると、明瞭な着色像が形成されたコーティングを設けることができる。近赤外領域の波長の放射、例えば、ダイオードレーザ（約１μｍ）を吸収する物質を含有するインク剤に対して、近、中、または遠赤外領域の波長を照射すると、明瞭な着色像形成したコーティングを設けることができる。
【課題を解決するための手段】
【０００５】
本発明は、二次的な包装に対するラベルの形成を提供する。具体的には、現在のラベリングシステムには、テープおよびスプレーをそれぞれ使用するという２つの代替法がある。前者では、レーザによるマーキングが可能なインク組成物層および接着剤層をテープに対して形成する。後者の態様は、レーザによる像の形成が可能組成物を基材に、射出液体を即時迅速な液体流（sudden swift stream）によって、またはスプレーによって塗布することができ、スプレーがスプレー塗布装置によって塗布されるという着想に基づいている。
【発明を実施するための最良の形態】
【０００６】
本発明のテープには、連続的または不連続的コーティングを施すことができる。好適なインク組成物は知られており、上記に明示した特許明細書を参照されたい。好適な接着剤も当業者には公知である。
【０００７】
例示のみを目的とする一具体例では、第１テープ層、第２インク層、および第３接着剤層をこの順に有するテープ構成体にインクを組み込む。典型的には、インクには、ＡＯＭ（オクタモリブデン酸アンモニウム）など、レーザによるマーキングが可能な物質が含有されている。
【０００８】
テープ基材は、任意のポリマー物質、例えば、ポリエステルもしくはポリオレフィン、または他の好適な既知の物質とすることができる。典型的には、それはＢＯＰＰ（二軸配向ポリプロピレン）であるが、それを通して印刷した像が見られる任意の透明物質であってもよい。
【０００９】
あるいは、ある適用では、それを通しては像を視認できないが、それを貼付した対象物から一度テープを除去すれば、裏面を通じて視認できる、例えば、セキュリティー／プロモーション的適用において、不透明な基材が望ましいこともあり得る。
【００１０】
多様な溶剤系または水性インク剤を使用することができる。現在、ニトロセルロース／ポリウレタン系インクまたはＰＶＢ系インクが特に好ましい。これによって、良好なレーザイメージング性能、基材への接着性、および環境安定性が得られるからである。中でも、アクリル系、メタクリル系、スチレン系、アセテート、ウレタン系、イミド系、セルロース系、ビニル、バインダ系を含むインク組成物を利用することもできる。
【００１１】
接着剤も、溶剤系または水性であってよいが、本出願では水性剤が一般的に利用される。接着剤は、溶融処理によって塗布してもよい。
【００１２】
様々な大きさのテープ切片を包装箱などの対象物に、直に手による手作業で、塗布器具／分配器具を使用する手作業で、または自動塗付装置により貼付することができる。そして次に所与の時間／点で、レーザを使用し、テープ／対象物に像を印刷することができる。この方法を「貼付印刷」と呼ぶことができる。あるいは、貼付前にレーザを使用してテープに像を印刷してもよく、一般に「印刷貼付」方法と呼ばれる。
【００１３】
この印刷方法は本来非接触型なので、両方法によって従来の印刷／貼付ラベル技術に優る利点が得られる。特に、レーザの使用によって、再現性が高く一貫した像の複製が可能になり、それは、バーコードまたは他の機械読み取り式の像を生成する場合に特に適切な要因である。
【００１４】
テープ／テープパッチを貼付するための数種の市販の自動装置があり、それらの装置は、貼付／印刷用テープを貼付するように適合でき、または印刷／貼付技術用レーザを組み込むように適合させることもできる。
【００１５】
レーザイメージング、そしてテープ／ラベルの貼付、またはその逆を伴う完全自動化装置を使用してもよい。印刷／貼付には、それは、テープ貼付器具およびレーザ印刷エンジンを備えた一体型装置であってよい。貼付／印刷には、それは、テープ貼付器具と、そのさらに下流のある点にある分離したレーザであってもよい。
【００１６】
単純なテープ構成体は、従来のラベル技術で必要とされる裏紙／剥離紙が不要になる点で有利である。
【００１７】
さらに、像／コーティングが基材の後ろに保護されるので、その構成体によって耐環境性も高まる。多くの従来のラベル技術とは異なって、その像／コーティングは、ＵＶ、水／湿気／蒸気、摩耗、溶剤、および他の化学薬品、例えば、腐食剤に対して抵抗性が高い。
【００１８】
ＵＶ、ＮＩＲ、またはＣＯ2レーザにより描像可能な組成物を調製することができる。全ての場合において、統合性を損なうことなく、すなわち歪みまたは貫通することなく、基材または接着剤を通して像を描くことができる。
【００１９】
本明細書の目的では、「テープ」という用語は、通常、長く薄く狭い幅の物質を巻き上げた帯状物をさす。テープは、ポリマー、紙、織物、金属材料、またはそれらの組合せから作製することができる。テープは、二軸配向されたポリプロピレンなどのポリマー、ポリエチレンなどの他のポリオレフィン、およびコポリマー、ＰＥＴなどのポリエステル、ＰＶＣなどのビニルポリマー、または当業者には公知の他の任意の適切なポリマーから得られるものが好ましい。
【００２０】
テープは、接着テープ、例えば、対象物と対象物の間を一時的に、またはある場合には永久的に接着するために使用される、接着剤をコートした締結テープであることが好ましい。テープは、片面テープであっても、または両面テープであってもよい。好ましくは、テープは、２個の重なり合う、または隣接する物質を結合させる片面テープである。
【００２１】
本発明のスプレー態様では、適切なスプレー塗付装置は、手動操作するスプレー装置（例えば、スプレー／エアロゾル缶、圧力装置など）であっても、または自動化装置であってもよい。どちらの場合にも、所与の対象物の表面に、レーザ描像可能なコーティングが塗布される。
【００２２】
自動塗付装置は、市販の装置を活用することができ、その際、対象物（例えば包装段ボール箱）が、コンベヤに沿って移動する間に、コーティングを塗布することができる。次いで、レーザを使用し、このコートした領域に像を生成することができる。スプレー塗布装置の好適な例には、Spraying−Systems Co．（Wheaton， IL，米国）が供給するものによって得られるものが含まれる。
【００２３】
好適なレーザ描像可能組成物は、バルブジェット、インクジェット、バブルジェット（登録商標）、または類似の塗布装置を使用し、基材に塗布することもできる。
【００２４】
基本的に無色／透明または不透明白色コーティングを塗布できるような、様々な水性および溶剤系コーティング剤を使用してよい。ＣＯ2、ＮＩＲ、およびＵＶにより描像可能組成物が好ましい。
【００２５】
スプレー塗付装置を使用して、従来の印刷技術（グラビア、フレキソなど）よりも極めて重いコート重量を容易に塗布できるので、本組成物中のレーザ描像可能な顔料の濃度を著しく低減させることができ、正味効果は、耐環境性および弾性がより高いコーティングである。
【００２６】
例えば、水性のアクリル系ＰＵバインダ中に、色素として１０ｗｔ％オクタモリブデン酸アンモニウム（ＡＯＭ）を含有する組成物を使用し調製した、ＣＯ2レーザ描像可能なコーティング／像は顕著な耐環境性を示す。すなわち、像が形成された試料は、未描像領域を呈色し、または描像した領域の光学密度を減少させることなく、反復オートクレーブサイクル（１２１℃、９５％相対湿度）にも、多様な化学薬品／家庭用薬剤などへの液浸にも耐えうる。これは、形成された像の情報が、製品の寿命全体にわたって残存する必要がある場合、例えば、二次包装に貼付したバーコードの場合には特に有利である。
【００２７】
本発明で使用するレーザによる像の形成が可能なスプレー組成物は、典型的には、色素、バインダ、およびキャリアを含有する。添加物として、ＮＩＲ吸収剤、分散剤、酸発生剤、ＵＶ吸収剤／安定剤、加工助剤、共溶剤、漂白剤、消泡剤などをさらに含有してもよい。
【００２８】
非白色表面（例えば段ボール（corrugate））のコントラストは、二酸化チタンまたは酸化亜鉛など、従来の漂白剤を添加することによって高めることができる。二酸化チタンが特に好ましい。コントラストは、高品質バーコードが要求される適用では特に重要である。
【００２９】
レーザ描像可能組成物は、ＣＯ2レーザ、ＮＩＲレーザ、可視光領域のレーザ、またはＵＶレーザによって標識できる、無機または有機色素をベースにすることができる。無機色素は、多価金属塩のオキシアニオンであってよく、好ましい例は、モリブデン酸塩、タングステン酸塩、およびバナジン酸塩である。それらの塩は、第１族または第２族金属塩、アンモニウム塩またはアミン塩とすることができる。本発明で使用するのに適している無機色素の別の例は、国際公開公報第０２／０７４５４８号に見出すことができる。好ましい例は、オクタモリブデン酸塩、例えば、オクタモリブデン酸アンモニウムである。他の例には、ヘプタモリブデン酸アンモニウム、モリブデン酸アミン、例えば、モリブデン酸ビス（２−エチルヘキシル）アミンが含まれる。別の例は、メタタングステン酸アンモニウムなど、メタタングステン酸塩を含むタングステン酸塩、およびメタバナジン酸アンモニウムなど、メタバナジン酸塩を含むバナジン酸塩である。
【００３０】
適切な有機色素には、ロイコ色素として当業者に知られている物質が含まれる。好適なロイコ色素は、Ciba−Geigy Corp（Greenboro， NC）のDyestuffs and Chemicals部門がCoating Conference （1983， San Francisco， CA pp 157−165）で発表した"Dyestuffs and Chemicals for Carbonless Copy Paper"に記載されている。ロイコ色素は、中性またはアルカリ媒体では無色であるが、酸性物質または電子求引性物質と反応させると着色することが分かっている。好適な例には、化合物、例えば、トリフェニルメタネフタリド化合物、アザフタリド化合物、イソインドリド（isoindolide）フタリド化合物、ビニルフタリド化合物、スピロピラン化合物、ローダミンラクタム化合物、ラクトンおよびジラクトン化合物、ベンゾイルロイコメチレンブルー（ＢＬＭＢ）、ビス−（ｐ−ジ−アルキルアミノアリール）メタン誘導体、キサンテン、インドリル、アウラミン、クロメノインドール化合物、ピロロ−ピロール化合物、フルオレン化合物、およびフルオランおよびビスフルオラン化合物が含まれ、フルオラン化合物が好ましい。特に好ましい市販のロイコ色素製品には、Ciba Speciality Chemicals（スイス国バーゼル）製のPergascriptシリーズ、および山田化学工業株式会社（日本国京都府）製のものが含まれる。本発明で使用できる代替の有機色素は、国際公開公報第２００６０１８６４０号および同第２００６０５１３０９号に開示されているカルバゾールおよびジアセチレンであり、その内容を参照により組み込むことができる。
【００３１】
有機色素が、テープ中に存在する場合、さらに酸発生成分を使用するのも望ましいであろう。これは、光酸発生剤または熱酸発生剤であってもよい。光酸発生剤の例には、スルホニウム化合物およびヨードニウム化合物など、「オニウム」型が含まれる。熱酸発生剤の例には、トリクロロメタン複素環系が含まれる。DataLase Ltd．らの名において２００６年１２月４日に出願された他のＰＣＴ出願を参照することができる。その内容を参照により本明細書に組み込むことができる。
【００３２】
本発明のレーザ描像可能組成物は、金属塩ヒドロキシル化合物などの発色系を含有していてもよく、例えば、アルギン酸ナトリウム、メタホウ酸ナトリウム、ケイ酸ナトリウム、ヒドロキシル化合物と混合した金属塩が含まれ、その金属塩の例には、炭水化物、例えば、グルコースおよびスクロース、多糖、例えば、セルロース系、ガム、および澱粉などとの炭酸ナトリウムが含まれる。レーザ描像可能な金属塩の別の例には、ナトリウムのマロン酸塩、グルコン酸塩およびヘプトン酸塩が含まれる。別の例は、ＰＣＴ英国特許第２００６／００３９４５号、同第２００６／００１９６９号、および米国特許第６８８８０９５号に示されており、その内容を参照により本明細書に組み込む。
【００３３】
レーザなどの任意の好適なエネルギー源を用いて像を形成をしてもよい。適切なレーザには、典型的には９〜１１．５μｍの波長域の光を発するＣＯ2レーザが含まれる。典型的には、可視光領域のレーザは、４００〜７８０ｎｍの波長域の光を発する。そのようなレーザを使用する場合、この波長域の光を吸収する物質を含有する組成物を使用するのが好ましい。典型的には、ＵＶレーザは１９０〜４００ｎｍの波長域の光を発する。そのようなレーザを使用する場合、この波長域を吸収する物質を含有する組成物を使用するのが好ましい。
【００３４】
近赤外線領域での放射は、７８０〜２５００ｎｍの範囲の波長である。適切な近赤外線レーザは、固体のダイオード、繊維、またはダイオードアレイ系であってよい。近赤外線レーザを使用する場合はいつでも、レーザ描像可能組成物に近赤外線吸収成分を添加するのが望ましい。近赤外線吸収化合物としては、最大吸光度が使用した近赤外線放射の波長に近く、色彩が、ほとんど、または全く視認できない化合物であることが好ましい。好適な例としては、リン酸ヒドロキシル銅（ＩＩ）（ＣＨＰ）などの銅化合物；還元した酸化スズインジウムまたは還元した酸化スズアンチモンなど、非化学量論的に混合した金属酸化物化合物；HC Starck社製導電性ポリマー製品Baytron（登録商標）Pなどの有機ポリマー；およびＮＩＲ色素／顔料として当業者に知られている近赤外吸収有機分子が含まれる。使用可能なＮＩＲ色素／顔料には、メタロ−ポルフィリン、メタロ−チオレン、およびポリチオレン、メタロ−フタロシアニン、これらのアザ変異体、これらの環化した変異体、ピリリウム塩、スクアリリウム、クロコニウム、アンミニウム、ジイモニウム、シアニンおよびインドレニンシアニンが含まれる。
【００３５】
本発明で使用可能な有機化合物の例は、米国特許第６９１１２６２号に教示されており、そしてDevelopments in the Chemistry and Technology of Organic dyes, J Griffiths（編）, Oxford: Blackwell Scientific, 1984、およびInfrared Absorbing Dyes, M Matsuoka（編）, New York: Plenum Press, 1990に示されている。本発明のＮＩＲ色素または顔料の別の例は、Ｅpolin社（Newark, NJ,米国）製Epolight（商標）シリーズ； American Dye Source Inc.社（カナダ国ケベック州）製ADSシリーズ； HW Sands社（Jupiter, FL,米国）製SDAおよびSDBシリーズ；ＢＡＳＦ社（ドイツ国）製Lumogen（商標）シリーズ、特にLumogen（商標）IR765およびIR788；およびFujiFilm Imaging Colorants社（イギリス国マンチェスター、Blackley）製Pro-Jet（商標）色素シリーズ、特にPro-Jet（商標）830NP、900NP、825LDI、および830LDIに見出すことができる。
【００３６】
テープは、未だ像が形成されていない状態、像形成済みの状態、または部分的に像が形成済みの状態で基材に貼付してもよい。テープが、未だ像が形成されていない状態または部分的に像が形成された状態である場合、続いてテープに詳しい情報を示す像を形成することができる。テープに、全ての必要な情報の像を形成し、次いで基材に貼付してもよい。
【００３７】
バインダは、当業者には公知の任意のものであってよい。好適な例には、アクリル樹脂、メタクリル樹脂、ウレタン；ニトロセルロースなどのセルロース化合物；アセテートおよびブチラールなどのビニルポリヤー（vinyl polyers）；スチレン系、ポリエーテル、ポリエステルが含まれる。バインダ系は、水性であっても、または有機溶剤系であってもよい。使用可能なバインダ系の例には、Scott-Bader社製Texicrylシリーズ、ParaChem社製Paranolシリーズ、Wacker-Chemie社製Pioloformシリーズ、Lucite International Inc.社製Elvaciteシリーズ、Johnson Polymers社製Joncrylシリーズ、Baxenden Chemicals社製WitcoBondシリーズが含まれる。
【００３８】
レーザによる描像可能組成物は、溶融処理を通じてテープに組み込むこともできる。テープ形成ポリマー組成物にそれらの成分を直接添加することによって、またはマスターバッチ経路により、これを行うことができる。
【００３９】
スプレー用キャリアは、任意の好適な液体系であってよい。例には、水および有機溶剤、例えば、エタノール、イソプロパノール、酢酸エチル、およびメチルエチルケトンが含まれる。
【００４０】
本発明を塗付することができる基材には、段ボール、紙、カード、プラスチック、ガラス、木、織物、缶などの金属類、および食品、医薬調製物、および容器、またはビン蓋が含まれる。食品には、果実や野菜、砂糖菓子、および食肉製品が含まれる。医薬調製物には、丸剤および錠剤が含まれる。
【００４１】
以下の実施例によって本発明を説明する。
【実施例１】
【００４２】
ＡＯＭ（１０〜４５ｗｔ％）、ニトロセルロース−ＤＬＸ−３，５−エタノール（４．６９ｗｔ％）、vilosyn 339（２．６９ｗｔ％）、casathane 920（１０．１７ｗｔ％）、セバシン酸ジブチル（２．４３ｗｔ％）、tyzor ZEC（３．９１ｗｔ％）、Crayvallac WS-4700（４．３４ｗｔ％）、およびエタノールＢ（２４〜５９ｗｔ％）を含むコーティング剤を調製した。これを５０μｍ膜厚のＢＯＰＰに塗布して、乾燥塗布コーティング重量１０ｇｓｍにした。この上に、水性接着剤を乾燥塗布コート重量２０ｇｓｍで塗布した。コーティング剤および接着剤には、像のコントラストを高めるために、任意により漂白剤、例えば、二酸化チタンを０〜１０ｗｔ％含めることができる。このテープ構成体は、ＣＯ2レーザを使用して、貼付前にいずれか一方の面から描像でき、または貼付後に基材を通して描像することができる。通常、ＯＤ＞１の黒色像を形成するには、フルエンスレベル２〜４Ｊｃｍ-2が必要である。
【実施例２】
【００４３】
水性接着剤の代わりに溶融接着剤を使用したこと以外は、実施例１と同様である。通常、ＯＤ＞１の黒色像を形成するには、フルエンスレベル２〜４Ｊｃｍ-2が必要である。
【実施例３】
【００４４】
ＡＯＭ（１０〜４５ｗｔ％）、Pioloform BN18（５〜２５ｗｔ％）、aerosil 200（０〜５ｗｔ％）、酢酸エチル（５〜５０ｗｔ％）、およびエタノールＢ（５〜６０ｗｔ％）を含むコーティング剤を調製した。これを５０μｍの膜厚のＢＯＰＰに塗布して、乾燥塗布コーティング重量１０ｇｓｍにした。この上に、水性接着剤を乾燥塗布コート重量２０ｇｓｍで塗布した。コーティング剤および接着剤には、像のコントラストを高めるために、任意により漂白剤、例えば、二酸化チタンを０〜１０ｗｔ％含める。このテープ構成体は、ＣＯ2レーザを使用して、貼付前にいずれか一方の面から描像でき、または貼付後に基材を通して描像することができる。通常、ＯＤ＞１の黒色像を形成するには、フルエンスレベル２〜４Ｊｃｍ-2が必要である。
【実施例４】
【００４５】
水性接着剤の代わりに溶融接着剤を使用したことを除いて、実施例３を繰り返した。通常、ＯＤ＞１の黒色像を形成するには、フルエンスレベル２〜４Ｊｃｍ-2が必要である。
【実施例５】
【００４６】
Pioloform BN18を１５％含むメチルエチルケトン（８４ｇ）、Yamada ETAC（５ｇ）およびヒドロキシ安息香酸ベンジル（１５ｇ）含む剤を生成し、実施例１に記載したように基材に塗布した。このテープ構成体は、ＣＯ2レーザを使用して、貼付前にいずれか一方の面から描像でき、または貼付後に基材を通して描像することができる。通常、ＯＤ＞１の黒色像を形成するには、フルエンスレベル２〜４Ｊｃｍ-2が必要である。
【実施例６】
【００４７】
Pioloform BN18を１５％含むメチルエチルケトン（８４ｇ）、Yamada ETAC（５ｇ）、ヒドロキシ安息香酸ベンジル（ＢＨＢ、１５ｇ）、およびリン酸ヒドロキシル銅（ＩＩ）（２０ｇ）を含む剤を生成し、実施例１に記載したように基材に塗布した。このテープ構成体は、１０６６ｎｍ ＮＩＲレーザを使用して、貼付前にいずれか一方の面から描像でき、または貼付後に基材を通して描像することができる。通常、ＯＤ＞１の黒色像を形成するには、フルエンスレベル２〜４Ｊｃｍ-2が必要である。
【実施例７】
【００４８】
ビス−（２−エチルヘキシル）アミンモリブデート（１０〜４５ｗｔ％）、Pioloform BN18（５〜２５ｗｔ％）、aerosil 200（０〜５ｗｔ％）、酢酸エチル（５〜５０ｗｔ％）、およびエタノールＢ（５〜６０ｗｔ％）を含むコーティング剤を調製した。これを５０μｍの膜厚のＢＯＰＰに塗布して、乾燥塗布コーティング重量１０ｇｓｍにした。このコーティングは無色／透明であった。この上に、水性接着剤を乾燥塗布コート重量２０ｇｓｍで塗布した。コーティング剤および接着剤には、像のコントラストを高めるために、任意により漂白剤、例えば、二酸化チタンを０〜１０ｗｔ％含める。このテープ構成体は、ＣＯ２レーザを使用して、貼付前にいずれか一方の面から描像でき、または貼付後に基材を通して描像することができる。通常、ＯＤ＞１の黒色像を形成するには、フルエンスレベル２〜４Ｊｃｍ-2が必要である。
【実施例８】
【００４９】
ＡＯＭ（５〜１０ｗｔ％）、Pioloform BN18（５〜２５ｗｔ％）、aerosil 200（０〜５ｗｔ％）、酢酸エチル（５〜５０ｗｔ％）、およびエタノールＢ（５〜６０ｗｔ％）を含むコーティング剤を調製した。これを５０μｍの膜厚のＢＯＰＰに塗布して、乾燥塗布コーティング重量１０ｇｓｍにした。コーティングは無色／透明である。この上に、水性接着剤を乾燥塗布コート重量２０ｇｓｍで塗布した。コーティング剤および接着剤には、像のコントラストを高めるために、任意により漂白剤、例えば、二酸化チタンを０〜１０ｗｔ％含める。このテープ構成体は、ＣＯ2レーザを使用して、貼付前にいずれか一方の面から描像でき、または貼付後に基材を通して描像することができる。通常、ＯＤ＞１の黒色像を形成するには、フルエンスレベル２〜４Ｊｃｍ-2が必要である。
【実施例９】
【００５０】
ヘプタモリブデン酸アンモニウム（１０〜４５ｗｔ％）、Pioloform BN18（５〜２５ｗｔ％）、aerosil 200（０〜５ｗｔ％）、酢酸エチル（５〜５０ｗｔ％）、およびエタノールＢ（５〜６０ｗｔ％）を含むコーティング剤を調製した。これを５０μｍの膜厚のＢＯＰＰに塗布して、乾燥塗布コーティング重量１０ｇｓｍにした。この上に、水性接着剤を乾燥塗布コート重量２０ｇｓｍで塗布した。コーティング剤および接着剤には、像のコントラストを高めるために、任意により漂白剤、例えば、二酸化チタンを０〜１０ｗｔ％含める。このテープ構成体は、ＣＯ2レーザを使用して、貼付前にいずれか一方の面から描像でき、または貼付後に基材を通して描像することができる。通常、ＯＤ＞１の黒色像を形成するには、フルエンスレベル２〜４Ｊｃｍ-2が必要である。
【実施例１０】
【００５１】
ヘプタモリブデン酸アンモニウム（１０〜４５ｗｔ％）、Paranol T-6320（１０〜５０ｗｔ％）、水（５〜５０ｗｔ％）、およびdispelair CF49（０．１〜５ｗｔ％）を含むコーティング剤を調製した。これを５０μｍの膜厚のＢＯＰＰに塗布して、乾燥塗布コーティング重量１０ｇｓｍにした。コーティングは無色／透明である。この上に、水性接着剤を乾燥塗布コート重量２０ｇｓｍで塗布した。コーティング剤および接着剤には、像のコントラストを高めるために、任意により漂白剤、例えば、二酸化チタンを０〜１０ｗｔ％含める。このテープ構成体は、ＣＯ2レーザを使用して、貼付前にいずれか一方の面から描像でき、または貼付後に基材を通して描像することができる。通常、ＯＤ＞１の黒色像を形成するには、フルエンスレベル２〜４Ｊｃｍ-2が必要である。
【実施例１１】
【００５２】
ＡＯＭ（１０〜３０ｗｔ％）、ＣＨＰ（１０〜３０ｗｔ％）、ニトロセルロース−ＤＬＸ−３，５−エタノール（４．６９ｗｔ％）、vilosyn 339（２．６９ｗｔ％）、casathane 920（１０．１７ｗｔ％）、セバシン酸ジブチル（２．４３ｗｔ％）、tyzor ZEC（３．９１ｗｔ％）、Crayvallac WS-4700（４．３４ｗｔ％）、およびエタノールＢ（１０〜６０ｗｔ％）を含むＮＩＲレーザ描像可能コーティングを調製した。これを５０μｍの膜厚のＢＯＰＰに塗布して、乾燥塗布コーティング重量１０ｇｓｍにした。この上に、乾燥塗布コート重量で２０ｇｓｍ含まれる水性自己接着剤（self-adhesive）を塗布した。接着剤には、像のコントラストを高めるために、任意により漂白剤、例えば、二酸化チタンを０〜１０ｗｔ％含める。このテープ構成体は、ＮＩＲレーザを使用して、貼付前にいずれか一方の面から描像でき、または貼付後に基材を通して描像することができる。ＯＤ＞１の黒色像は、発光波長８００〜２０００ｎｍのレーザを使用し容易に形成することができる。
【００５３】
実施例１１では、ＡＯＭの代わりに、ヘプタモリブデン酸アンモニウムまたはビス−（２−エチルヘキシル）アミンモリブデートを使用することができる。実施例１〜１３では、像を形成するために、ＣＯ2またはＮＩＲレーザの代わりに、ＵＶレーザを使用してもよい。
【実施例１２】
【００５４】
ＡＯＭ（５〜９０ｗｔ％）およびＥＶＡ（１０〜９０ｗｔ％）を含むマスターバッチを溶融押出しによって調製した。次いで、この物質をポリプロピレンに１〜９９ｗｔ％で加え、その混合物を溶融押出ししてテープにし、次いでそれを接着剤で処理して接着テープを形成した。このテープ構成体は、ＣＯ2またはＵＶレーザを使用して、貼付前にいずれか一方の面から描像でき、または貼付後に基材を通して描像することができる。通常、ＯＤ＞１の黒色像を形成するには、フルエンスレベル２〜４Ｊｃｍ-2が必要である。
【００５５】
同じ方法で、ＮＩＲ吸収剤を組み込むことによって、ＮＩＲレーザ描像可能組成物を調製した。
【実施例１３】
【００５６】
１０，１２−ペンタコサジイン酸（１〜２５ｗｔ％）、Elvacite 2028（５〜５０ｗｔ％）およびメチルエチルケトン（５〜６０ｗｔ％）を含むコーティング剤を調製し、ＢＯＰＰにコートした。この上に、乾燥塗布コート重量で２０ｇｓｍ含まれる水性自己接着剤を塗布した。この接着剤には、像のコントラストを高めるために、任意により漂白剤、例えば、二酸化チタンを０〜１０ｗｔ％含める。このテープ構成体は、ＵＶレーザを使用して、貼付前にいずれか一方の面から描像でき、または貼付後に基材を通して描像することができる。テープの所定の領域に当てられるレーザのフルエンスを制御することによって、多色像を形成した。
【実施例１４】
【００５７】
Ｎ−エチルカルバゾール（１〜５０ｗｔ％）を含むニトロセルロース−ＤＬＸ−３，５−エタノール（１〜３５ｗｔ％）、cyracure 6974（１〜３０ｗｔ％）、およびメチルエチルケトン（５〜７０ｗｔ％）含む剤を調製し、ＢＯＰＰにコートした。この上に、水性自己接着剤を乾燥塗布コート重量で２０ｇｓｍ塗布した。この接着剤には、像のコントラストを高めるために、任意により漂白剤、例えば、二酸化チタンを０〜１０ｗｔ％含める。このテープ構成体は、ＵＶレーザを使用して、貼付前にいずれか一方の面から描像でき、または貼付後に基材を通して描像することができる。テープの所定の領域に当てられるレーザのフルエンスを制御することによって緑色カラー像を形成した。
【実施例１５】
【００５８】
アルギン酸ナトリウム（１〜２０ｗｔ％）、ヒドロキシプロピルメチルセルロース（１〜２０ｗｔ％）、および重炭酸ナトリウム（１〜２０ｗｔ％）含有エタノール（１〜９７）を含む剤を調製し、ＢＯＰＰにコートした。この上に、水性自己接着剤を乾燥塗布コート重量で２０ｇｓｍ塗布した。この接着剤には、像のコントラストを高めるために、任意により漂白剤、例えば、二酸化チタンを０〜１０ｗｔ％含める。このテープ構成体に、対象的な像を発生させるために、ＣＯ2またはＵＶレーザを使用して、貼付前にいずれか一方の面から描像し、または貼付後に基材を通して描像した。
【実施例１６】
【００５９】
メタホウ酸ナトリウム（１〜４０ｗｔ％）、Paranol T-6320（１〜９９ｗｔ％）含む剤を調製し、ＢＯＰＰにコートした。この上に水性自己接着剤を乾燥塗布コート重量で２０ｇｓｍを塗布した。この接着剤には、像のコントラストを高めるために、任意により漂白剤、例えば、二酸化チタンを０〜１０ｗｔ％含める。このテープ構成体を、ＣＯ2またはＵＶレーザを使用して、貼付前にいずれか一方の面から描像し、または対象的な像を形成するために貼付後に基材を通して描像した。
【実施例１７】
【００６０】
ＡＯＭ（１〜４０ｗｔ％）、Paranol T-6320（１〜９９％）、およびDispelair CF-49（０．１〜５ｗｔ％）の混合物を自動スプレー装置を使用し段ボール箱に塗布した。二酸化チタン（０．５〜１０ｗｔ％）を加えてよい。対象的な像を形成するために、ＣＯ2またはＵＶレーザを使用しそれに描像した。
【実施例１８】
【００６１】
実施例１７を繰り返したが、ＣＨＰ（１〜２５％）も組み込んだ。ＮＩＲレーザで描像して対象的な像を形成した。
【実施例１９】
【００６２】
ＡＯＭをヘプタモリブデン酸アンモニウムに代えて、実施例１７および１８を繰り返した。
【実施例２０】
【００６３】
Pioloform BN18を１５％を含むメチルエチルケトン（８４ｇ）、Yamada ETAC（５ｇ）、およびヒドロキシ安息香酸ベンジル（１５ｇ）の混合物を生成し、実施例１７に記載したように基材に塗布した。ＣＯ2レーザを使用しそれに描像し、対象的な像を形成した。
【実施例２１】
【００６４】
実施例２０を繰り返したが、ＣＨＰ（１〜２５ｗｔ％）も加えた。ＮＩＲレーザを使用し描像して対象的な像を形成した。
【実施例２２】
【００６５】
メタホウ酸ナトリウム（１〜４０ｗｔ％）、Paranol T-6320（１〜９９％）、およびOctafoam E-235（０．１〜１％）の混合物を自動スプレー塗布器具を使用して段ボール箱に塗布した。それにＣＯ2またはＵＶレーザを使用して描像し、対象的な像を形成した。
【実施例２３】
【００６６】
アルギン酸ナトリウム（１〜４０ｗｔ％）、重炭酸ナトリウム（１〜２０ｗｔ％）、ＨＰＭＣ（１〜２０ｗｔ％）、およびエタノール（１〜９９ｗｔ％）の混合物を自動スプレー塗布器具を使用して段ボール箱に塗布した。それにＣＯ2またはＵＶレーザを使用して描像し、対象的な像を形成した。
【００６７】
別の例示として、他の基材、すなわち飲料ビンの蓋の内表面、ＰＥＴフィルム、ＰＥＴ飲料ボトル、ＨＤＰＥ容器、金属製缶、食用柑橘類、医薬錠剤および食肉に、実施例１７〜２３の手順を実施してもよい。
【手続補正書】
【提出日】平成19年10月4日(2007.10.4)
【手続補正１】
【補正対象書類名】特許請求の範囲
【補正対象項目名】全文
【補正方法】変更
【補正の内容】
【特許請求の範囲】
【請求項１】
レーザ照射によってテープに像を形成することができる、レーザ描像可能組成物を含有する、
テープ構成体。
【請求項２】
前記テープが接着テープである、
請求項１に記載のテープ。
【請求項３】
前記レーザ描像可能組成物が、色素およびバインダを含有する、
請求項１または２に記載のテープ。
【請求項４】
前記色素が無機物である、
請求項３に記載のテープ。
【請求項５】
前記無機発色剤が、多価金属のオキシアニオンを含む、
請求項４に記載のテープ。
【請求項６】
前記多価金属のオキシアニオンが、オクタモリブデン酸アンモニウムである、
請求項５に記載のテープ。
【請求項７】
前記色素が有機物である、
請求項３に記載のテープ。
【請求項８】
前記有機発色剤が、ロイコ色素、ジアセチレン、またはカルバゾールを含む、
請求項７に記載のテープ。
【請求項９】
前記色素が、金属ヒドロキシル化合物である、
請求項３に記載のテープ。
【請求項１０】
前記金属ヒドロキシル化合物が、ホウ酸塩、ケイ酸塩、またはアルギン酸塩である、
請求項９に記載のテープ。
【請求項１１】
前記色素が、ヒドロキシル化合物と混合された金属塩である、
請求項３に記載のテープ。
【請求項１２】
前記ヒドロキシル化合物が、炭水化物または多糖である、
請求項１１に記載のテープ。
【請求項１３】
前記色素が、ヘプトン酸、グルコン酸、またはマロン酸金属塩である、
請求項３に記載のテープ。
【請求項１４】
ＮＩＲ吸収成分を含む、
請求項１〜１３のいずれかに記載のテープ。
【請求項１５】
前記ＮＩＲ吸収成分が、銅（ＩＩ）塩、還元混合金属酸化物、導電性ポリマー、またはＮＩＲ色素／顔料である、
請求項１４に記載のテープ。
【請求項１６】
ＣＯ2レーザを使用して描像することができる、
請求項１〜１５のいずれかに記載のテープ。
【請求項１７】
ＵＶレーザを使用して描像することができる、
請求項１〜１６のいずれかに記載のテープ。
【請求項１８】
可視帯域レーザを使用して描像することができる、
請求項１〜１７のいずれかに記載のテープ。
【請求項１９】
ＮＩＲレーザを使用して描像することができる、
請求項１４または１５に記載のテープ。
【請求項２０】
テープ基材層、レーザ描像可能インク層、および接着剤層をこの順に有する、
請求項１〜１９のいずれかに記載のテープ。
【請求項２１】
前記成分を溶融処理するステップを含む、
請求項１〜２０のいずれかに記載のテープ構成体の生成方法。
【請求項２２】
前記基材に、請求項１〜２１のいずれかに記載のテープ構成体を塗布するステップを含む、
基材コーティング方法。
【請求項２３】
請求項２２に記載の方法、およびコートした基材にレーザで描像するステップを含む、
像を有する基材の製造方法。
【請求項２４】
色素、バインダ、およびキャリアを含む、基材へのスプレー塗布に適した、
レーザ描像可能剤。
【請求項２５】
前記色素が、請求項４〜１４のいずれかに定義したものである、
請求項２４に記載の剤。
【請求項２６】
さらに、請求項１４または１５に定義したＮＩＲ吸収成分を含む、
請求項２４または２５に記載の剤。
【請求項２７】
ＣＯ2レーザを使用して描像することができる、
請求項２４〜２６のいずれかに記載の剤。
【請求項２８】
ＵＶレーザを使用して描像することができる、
請求項２４〜２６のいずれかに記載の剤。
【請求項２９】
可視光領域のレーザを使用して描像することができる、
請求項２４〜２６のいずれかに記載の剤。
【請求項３０】
ＮＩＲレーザを使用して描像することができる、
請求項２６に記載の剤。
【請求項３１】
スプレー塗布器具を使用して、前記基材に、
請求項２４〜３０のいずれかに記載の剤を塗布するステップを含む、基材コーティング方法。
【請求項３２】
請求項３１に記載の方法、およびコートした基材にレーザで描像するステップを含む、
像を有する基材を生成する方法。
【請求項３３】
請求項２０に記載のテープ構成体に塗布する工程を含む、
基剤コーティング方法。
【請求項３４】
請求項３３に記載の基剤コーティング方法の工程と、
前記コーティングされた基剤に対してレーザ照射によって像を形成する工程と、
を含む、
像キャリー基剤の製造方法。
【請求項３５】
前記基剤は、非白色であって、白色化剤を含有する、
請求項３１または３２に記載の像キャリー基剤の製造方法。
【請求項３６】
前記白色化剤は、二酸化チタンである、
請求項３５に記載の像キャリー基剤の製造方法。
【手続補正書】
【提出日】平成20年7月31日(2008.7.31)
【手続補正１】
【補正対象書類名】特許請求の範囲
【補正対象項目名】全文
【補正方法】変更
【補正の内容】
【特許請求の範囲】
【請求項１】
レーザ照射によって像を形成することができる、レーザ描像可能組成物を含有する、
テープ構成体。
【請求項２】
請求項１に記載のテープ構成体と、
粘着剤と、
を含有する、
テープ。
【請求項３】
前記レーザ描像可能組成物が、色素およびバインダを含有する、
請求項２に記載のテープ。
【請求項４】
前記色素が無機物である、
請求項３に記載のテープ。
【請求項５】
前記色素が、多価金属のオキシアニオンを含む、
請求項４に記載のテープ。
【請求項６】
前記多価金属のオキシアニオンが、オクタモリブデン酸アンモニウムである、
請求項５に記載のテープ。
【請求項７】
前記色素が有機物である、
請求項３に記載のテープ。
【請求項８】
前記色素が、ロイコ色素、ジアセチレン、およびカルバゾールからなる群より選ばれる少なくとも１つを含む、
請求項７に記載のテープ。
【請求項９】
前記色素が、金属ヒドロキシル化合物である、
請求項３に記載のテープ。
【請求項１０】
前記金属ヒドロキシル化合物が、ホウ酸塩、ケイ酸塩、およびアルギン酸塩からなる群より選ばれる少なくとも１つを含む、
請求項９に記載のテープ。
【請求項１１】
前記色素が、ヒドロキシル化合物と混合された金属塩である、
請求項３に記載のテープ。
【請求項１２】
前記ヒドロキシル化合物が、炭水化物または多糖である、
請求項１１に記載のテープ。
【請求項１３】
前記色素が、ヘプトン酸、グルコン酸、またはマロン酸金属塩である、
請求項３に記載のテープ。
【請求項１４】
ＮＩＲ吸収成分を含む、
請求項２〜１３のいずれか１項に記載のテープ。
【請求項１５】
前記ＮＩＲ吸収成分が、銅（ＩＩ）塩、還元混合金属酸化物、導電性ポリマー、およびＮＩＲ色素／顔料からなる群より選ばれる少なくとも１つである、
請求項１４に記載のテープ。
【請求項１６】
ＣＯ2レーザを使用して描像することが可能な、
請求項２〜１５のいずれか１項に記載のテープ。
【請求項１７】
ＵＶレーザを使用して描像することが可能な、
請求項２〜１６のいずれか１項に記載のテープ。
【請求項１８】
可視光領域のレーザを使用して描像することが可能な、
請求項２〜１７のいずれか１項に記載のテープ。
【請求項１９】
ＮＩＲレーザを使用して描像することが可能な、
請求項１４または１５に記載のテープ。
【請求項２０】
テープ基材層、レーザ描像可能インク層、および接着剤層をこの順に有する、
請求項２〜１９のいずれか１項に記載のテープ。
【請求項２１】
前記成分を溶融処理するステップを含む、
請求項２〜２０のいずれか１項に記載のテープの製造方法。
【請求項２２】
前記基材に、請求項２〜２１のいずれか１項に記載のテープを塗布するステップを含む、
基材コーティング方法。
【請求項２３】
請求項２２に記載の基材コーティング方法によるステップと、
コートされた前記基材にレーザで描像するステップと、
を含む、
像を有する基材の製造方法。
【請求項２４】
色素、バインダ、およびキャリアを含む、基材へのスプレー塗布に適した、
レーザ描像可能剤。
【請求項２５】
請求項４〜１４のいずれか１項に記載の色素を含む、
請求項２４に記載のレーザ描像可能剤。
【請求項２６】
請求項１４または１５に記載のＮＩＲ吸収成分をさらに含む、
請求項２４または２５に記載のレーザ描像可能剤。
【請求項２７】
ＣＯ2レーザを使用して描像することが可能な、
請求項２４〜２６のいずれか１項に記載のレーザ描像可能剤。
【請求項２８】
ＵＶレーザを使用して描像することが可能な、
請求項２４〜２６のいずれか１項に記載のレーザ描像可能剤。
【請求項２９】
可視光領域のレーザを使用して描像することが可能な、
請求項２４〜２６のいずれか１項に記載のレーザ描像可能剤。
【請求項３０】
ＮＩＲレーザを使用して描像することが可能な、
請求項２６に記載のレーザ描像可能剤。
【請求項３１】
スプレー塗布器具を使用して、前記基材に、請求項２４〜３０のいずれか１項に記載のレーザ描像可能剤を塗布するステップを含む、
基材コーティング方法。
【請求項３２】
請求項３１に記載の方法によるステップと、
コートされた前記基材にレーザで描像するステップと、
を含む、
像を有する基材の製造方法。
【請求項３３】
請求項２０に記載のテープ構成体に塗布する工程を含む、
基剤コーティング方法。
【請求項３４】
請求項３３に記載の基剤コーティング方法の工程と、
前記コーティングされた基剤に対してレーザ照射によって像を形成する工程と、
を含む、
像キャリー基剤の製造方法。
【請求項３５】
前記基剤は、非白色であって、白色化剤を含有する、
請求項３１または３２に記載の像キャリー基剤の製造方法。
【請求項３６】
前記白色化剤は、二酸化チタンである、
請求項３５に記載の像キャリー基剤の製造方法。
【手続補正２】
【補正対象書類名】明細書
【補正対象項目名】全文
【補正方法】変更
【補正の内容】
【発明の詳細な説明】
【技術分野】
【０００１】
本発明は、テープ構成体、テープ、テープの製造方法、基材コーティング方法、基剤の製造方法、レーザ描像可能剤、および像キャリー基剤の製造方法に関する。
【背景技術】
【０００２】
国際公開公報第０２／０６８２０５号、同第０２／０７４５４８号、同第２００４／０４３７０４号および同第２００５／０１２４４２号、さらに米国特許第２００３／０１８６０００号、同第２００３／０１８６００１号、同第２００５／００３２９５７号および同第２００６／００４０２１７号（そのそれぞれの内容を参照により本明細書に組み込む）には、レーザイメージングと、さらにその目的に使用できる物質が記載されている。典型的には、提供されている例には、高エネルギーレーザの使用が伴う。
【特許文献１】国際公開公報第０２／０６８２０５号
【特許文献２】国際公開公報第０２／０７４５４８号
【特許文献３】国際公開公報第２００４／０４３７０４号
【特許文献４】国際公開公報第２００５／０１２４４２号
【特許文献５】米国特許第２００３／０１８６０００号
【特許文献６】米国特許第２００３／０１８６００１号
【特許文献７】米国特許第２００５／００３２９５７号
【特許文献８】米国特許第２００６／００４０２１７号
【特許文献９】国際公開公報第０２／０７４５４８号
【特許文献１０】国際公開公報第２００６０１８６４０号
【特許文献１１】国際公開公報第２００６０５１３０９号
【特許文献１２】ＰＣＴ英国特許第２００６／００３９４５号
【特許文献１３】ＰＣＴ英国特許第２００６／００１９６９号
【特許文献１４】米国特許第６８８８０９５号
【特許文献１５】米国特許第６９１１２６２号
【非特許文献１】Ciba−Geigy Corp（Greenboro， NC）のDyestuffs and Chemicals部門がCoating Conference （1983， San Francisco， CA pp 157−165）で発表した"Dyestuffs and Chemicals for Carbonless Copy Paper"
【非特許文献２】Developments in the Chemistry and Technology of Organic dyes, J Griffiths（編）, Oxford: Blackwell Scientific, 1984
【非特許文献３】Infrared Absorbing Dyes, M Matsuoka（編）, New York: Plenum Press, 1990
【発明の開示】
【発明が解決しようとする課題】
【０００３】
非印刷物に対して非接触型近赤外線光源、特にダイオードレーザ用いて情報表示包装等の像を形成させることは、非常に魅力的である。経済性、携帯性、および使いやすさなどダイオードレーザの有利な属性は、包装業界における現在のニーズ、例えば、店内でのラベリングに対して魅力的なものである。
【０００４】
遠赤外〜中赤外領域の波長の放射、例えば、レーザ加熱（約１〜２０μｍ）やＣＯ2レーザ（約１０μｍ）を吸収する物質を含有するインク剤に対して、近赤外領域を除くこのような波長を照射すると、明瞭な着色像が形成されたコーティングを設けることができる。近赤外領域の波長の放射、例えば、ダイオードレーザ（約１μｍ）を吸収する物質を含有するインク剤に対して、近、中、または遠赤外領域の波長を照射すると、明瞭な着色像形成したコーティングを設けることができる。
【課題を解決するための手段】
【０００５】
本発明は、二次的な包装に対するラベルの形成を提供する。具体的には、現在のラベリングシステムには、テープおよびスプレーをそれぞれ使用するという２つの代替法がある。前者では、レーザによるマーキングが可能なインク組成物層および接着剤層をテープに対して形成する。後者の態様は、レーザによる像の形成が可能組成物を基材に、射出液体を即時迅速な液体流（sudden swift stream）によって、またはスプレーによって塗布することができ、スプレーがスプレー塗布装置によって塗布されるという着想に基づいている。
【発明を実施するための最良の形態】
【０００６】
本発明のテープには、連続的または不連続的コーティングを施すことができる。好適なインク組成物は知られており、上記に明示した特許明細書を参照されたい。好適な接着剤も当業者には公知である。
【０００７】
例示のみを目的とする一具体例では、第１テープ層、第２インク層、および第３接着剤層をこの順で有するテープ構成体にインクが含有されている。典型的には、インクには、ＡＯＭ（オクタモリブデン酸アンモニウム）などのレーザによるマーキングが可能な物質が含有されている。
【０００８】
テープ基材は、任意のポリマー物質、例えば、ポリエステルもしくはポリオレフィン、または他の好適な既知の物質とすることができる。典型的には、ＢＯＰＰ（二軸配向されたポリプロピレン）であるが、それを通して印刷した像が見られる任意の透明物質であってもよい。
【０００９】
あるいは、ある適用では、それを通しては像を視認できないが、それを貼付した対象物から一度テープを除去すれば、裏面を通じて視認できる、例えば、セキュリティー／プロモーション的適用において、不透明な基材が望ましいこともあり得る。
【００１０】
多様な溶剤系または水性インク剤を使用することができる。現在、ニトロセルロース／ポリウレタン系インクまたはＰＶＢ系インクが特に好ましい。これによって、良好なレーザイメージング性能、基材への接着性、および環境安定性が得られるからである。中でも、アクリル系、メタクリル系、スチレン系、アセテート、ウレタン系、イミド系、セルロース系、ビニル、バインダ系を含むインク組成物を利用することもできる。
【００１１】
接着剤も、溶剤系または水性であってよいが、本出願では水性剤が一般的に利用される。接着剤は、溶融処理によって塗布してもよい。
【００１２】
様々な大きさのテープ切片を包装箱などの対象物に、直に手による手作業で、塗布器具／分配器具を使用する手作業で、または自動塗付装置により貼付することができる。そして次に所与の時間／点で、レーザを使用し、テープ／対象物に像を形成することができる。この方法を「貼付印刷」と呼ぶことができる。あるいは、貼付前にレーザを使用してテープに像を印刷してもよく、一般に「印刷貼付」方法と呼ばれる。
【００１３】
この印刷方法は本来非接触型なので、両方法によって従来の印刷／貼付ラベル技術に優る利点が得られる。特に、レーザの使用によって、再現性が高く一貫した像の複製が可能になり、それは、バーコードまたは他の機械読み取り式の像を形成する場合に特に適切な要因である。
【００１４】
テープ／テープパッチを貼付するための数種の市販の自動装置があり、それらの装置は、貼付／印刷用テープを貼付するように適合でき、または印刷／貼付技術用レーザを組み込むように適合させることもできる。
【００１５】
レーザイメージング、そしてテープ／ラベルの貼付、またはその逆を伴う完全自動化装置を使用してもよい。印刷／貼付には、それは、テープ貼付器具およびレーザ印刷エンジンを備えた一体型装置であってよい。貼付／印刷には、それは、テープ貼付器具と、そのさらに下流のある点にある分離したレーザであってもよい。
【００１６】
単純なテープ構成体は、従来のラベル技術で必要とされる裏紙／剥離紙が不要になる点で有利である。
【００１７】
さらに、像／コーティングが基材の後ろに保護されるので、その構成体によって耐環境性も高まる。多くの従来のラベル技術とは異なって、その像／コーティングは、ＵＶ、水／湿気／蒸気、摩耗、溶剤、および他の化学薬品、例えば、腐食剤に対して抵抗性が高い。
【００１８】
ＵＶ、ＮＩＲ、またはＣＯ2レーザにより描像可能な組成物を調製することができる。全ての場合において、統合性を損なうことなく、すなわち歪みまたは貫通することなく、基材または接着剤を通して像を描くことができる。
【００１９】
本明細書の目的では、「テープ」という用語は、通常、長く薄く狭い幅の物質を巻き上げた帯状物をさす。テープは、ポリマー、紙、織物、金属材料、またはそれらの組合せから作製することができる。テープは、二軸配向されたポリプロピレンなどのポリマー、ポリエチレンなどの他のポリオレフィン、およびコポリマー、ＰＥＴなどのポリエステル、ＰＶＣなどのビニルポリマー、または当業者には公知の他の任意の適切なポリマーから得られるものが好ましい。
【００２０】
テープは、接着テープ、例えば、対象物と対象物の間を一時的に、またはある場合には永久的に接着するために使用される、接着剤をコートした締結テープであることが好ましい。テープは、片面テープであっても、または両面テープであってもよい。好ましくは、テープは、２個の重なり合う、または隣接する物質を結合させる片面テープである。
【００２１】
本発明のスプレー態様では、適切なスプレー塗付装置は、手動操作するスプレー装置（例えば、スプレー／エアロゾル缶、圧力装置など）であっても、または自動化装置であってもよい。どちらの場合にも、所与の対象物の表面に、レーザ描像可能なコーティングが塗布される。
【００２２】
自動塗付装置は、市販の装置を活用することができ、その際、対象物（例えば包装段ボール箱）が、コンベヤに沿って移動する間に、コーティングを塗布することができる。次いで、レーザを使用し、このコートした領域に像を生成することができる。スプレー塗布装置の好適な例には、Spraying−Systems Co．（Wheaton， IL，米国）が供給するものによって得られるものが含まれる。
【００２３】
好適なレーザ描像可能組成物は、バルブジェット、インクジェット、バブルジェット（登録商標）、または類似の塗布装置を使用し、基材に塗布することもできる。
【００２４】
基本的に無色／透明または不透明白色コーティングを塗布できるような、様々な水性および溶剤系コーティング剤を使用してよい。ＣＯ2、ＮＩＲ、およびＵＶにより描像可能組成物が好ましい。
【００２５】
スプレー塗付装置を使用して、従来の印刷技術（グラビア、フレキソなど）よりも極めて重いコート重量を容易に塗布できるので、本組成物中のレーザ描像可能な顔料の濃度を著しく低減させることができ、正味効果は、耐環境性および弾性がより高いコーティングである。
【００２６】
例えば、水性のアクリル系ＰＵバインダ中に、色素として１０ｗｔ％オクタモリブデン酸アンモニウム（ＡＯＭ）を含有する組成物を使用し調製した、ＣＯ2レーザ描像可能なコーティング／像は顕著な耐環境性を示す。すなわち、像が形成された試料は、未描像領域を呈色し、または描像した領域の光学密度を減少させることなく、反復オートクレーブサイクル（１２１℃、９５％相対湿度）にも、多様な化学薬品／家庭用薬剤などへの液浸にも耐えうる。これは、形成された像の情報が、製品の寿命全体にわたって残存する必要がある場合、例えば、二次包装に貼付したバーコードの場合には特に有利である。
【００２７】
本発明で使用するレーザによる像の形成が可能なスプレー組成物は、典型的には、色素、バインダ、およびキャリアを含有する。添加物として、ＮＩＲ吸収剤、分散剤、酸発生剤、ＵＶ吸収剤／安定剤、加工助剤、共溶剤、漂白剤、消泡剤などをさらに含有してもよい。
【００２８】
非白色表面（例えば段ボール（corrugate））のコントラストは、二酸化チタンまたは酸化亜鉛など、従来の漂白剤を添加することによって高めることができる。二酸化チタンが特に好ましい。コントラストは、高品質バーコードが要求される適用では特に重要である。
【００２９】
レーザ描像可能組成物は、ＣＯ2レーザ、ＮＩＲレーザ、可視光領域のレーザ、またはＵＶレーザによって標識できる、無機または有機色素をベースにすることができる。無機色素は、多価金属塩のオキシアニオンであってよく、好ましい例は、モリブデン酸塩、タングステン酸塩、およびバナジン酸塩である。それらの塩は、第１族または第２族金属塩、アンモニウム塩またはアミン塩とすることができる。本発明で使用するのに適している無機色素の別の例は、国際公開公報第０２／０７４５４８号に見出すことができる。好ましい例は、オクタモリブデン酸塩、例えば、オクタモリブデン酸アンモニウムである。他の例には、ヘプタモリブデン酸アンモニウム、モリブデン酸アミン、例えば、モリブデン酸ビス（２−エチルヘキシル）アミンが含まれる。別の例は、メタタングステン酸アンモニウムなど、メタタングステン酸塩を含むタングステン酸塩、およびメタバナジン酸アンモニウムなど、メタバナジン酸塩を含むバナジン酸塩である。
【００３０】
適切な有機色素には、ロイコ色素として当業者に知られている物質が含まれる。好適なロイコ色素は、Ciba−Geigy Corp（Greenboro， NC）のDyestuffs and Chemicals部門がCoating Conference （1983， San Francisco， CA pp 157−165）で発表した"Dyestuffs and Chemicals for Carbonless Copy Paper"に記載されている。ロイコ色素は、中性またはアルカリ媒体では無色であるが、酸性物質または電子求引性物質と反応させると着色することが分かっている。好適な例には、化合物、例えば、トリフェニルメタネフタリド化合物、アザフタリド化合物、イソインドリド（isoindolide）フタリド化合物、ビニルフタリド化合物、スピロピラン化合物、ローダミンラクタム化合物、ラクトンおよびジラクトン化合物、ベンゾイルロイコメチレンブルー（ＢＬＭＢ）、ビス−（ｐ−ジ−アルキルアミノアリール）メタン誘導体、キサンテン、インドリル、アウラミン、クロメノインドール化合物、ピロロ−ピロール化合物、フルオレン化合物、およびフルオランおよびビスフルオラン化合物が含まれ、フルオラン化合物が好ましい。特に好ましい市販のロイコ色素製品には、Ciba Speciality Chemicals（スイス国バーゼル）製のPergascriptシリーズ、および山田化学工業株式会社（日本国京都府）製のものが含まれる。本発明で使用できる代替の有機色素は、国際公開公報第２００６０１８６４０号および同第２００６０５１３０９号に開示されているカルバゾールおよびジアセチレンであり、その内容を参照により組み込むことができる。
【００３１】
有機色素が、テープ中に存在する場合、さらに酸発生成分を使用するのも望ましいであろう。これは、光酸発生剤または熱酸発生剤であってもよい。光酸発生剤の例には、スルホニウム化合物およびヨードニウム化合物など、「オニウム」型が含まれる。熱酸発生剤の例には、トリクロロメタン複素環系が含まれる。DataLase Ltd．らの名において２００６年１２月４日に出願された他のＰＣＴ出願を参照することができる。その内容を参照により本明細書に組み込むことができる。
【００３２】
本発明のレーザ描像可能組成物は、金属塩ヒドロキシル化合物などの発色系を含有していてもよく、例えば、アルギン酸ナトリウム、メタホウ酸ナトリウム、ケイ酸ナトリウム、ヒドロキシル化合物と混合した金属塩が含まれ、その金属塩の例には、炭水化物、例えば、グルコースおよびスクロース、多糖、例えば、セルロース系、ガム、および澱粉などとの炭酸ナトリウムが含まれる。レーザ描像可能な金属塩の別の例には、ナトリウムのマロン酸塩、グルコン酸塩およびヘプトン酸塩が含まれる。別の例は、ＰＣＴ英国特許第２００６／００３９４５号、同第２００６／００１９６９号、および米国特許第６８８８０９５号に示されており、その内容を参照により本明細書に組み込む。
【００３３】
レーザなどの任意の好適なエネルギー源を用いて像を形成をしてもよい。適切なレーザには、典型的には９〜１１．５μｍの波長域の光を発するＣＯ2レーザが含まれる。典型的には、可視光領域のレーザは、４００〜７８０ｎｍの波長域の光を発する。そのようなレーザを使用する場合、この波長域の光を吸収する物質を含有する組成物を使用するのが好ましい。典型的には、ＵＶレーザは１９０〜４００ｎｍの波長域の光を発する。そのようなレーザを使用する場合、この波長域を吸収する物質を含有する組成物を使用するのが好ましい。
【００３４】
近赤外線領域での放射は、７８０〜２５００ｎｍの範囲の波長である。適切な近赤外線レーザは、固体のダイオード、繊維、またはダイオードアレイ系であってよい。近赤外線レーザを使用する場合はいつでも、レーザ描像可能組成物に近赤外線吸収成分を添加するのが望ましい。近赤外線吸収化合物としては、最大吸光度が使用した近赤外線放射の波長に近く、色彩が、ほとんど、または全く視認できない化合物であることが好ましい。好適な例としては、リン酸ヒドロキシル銅（ＩＩ）（ＣＨＰ）などの銅化合物；還元した酸化スズインジウムまたは還元した酸化スズアンチモンなど、非化学量論的に混合した金属酸化物化合物；HC Starck社製導電性ポリマー製品Baytron（登録商標）Pなどの有機ポリマー；およびＮＩＲ色素／顔料として当業者に知られている近赤外吸収有機分子が含まれる。使用可能なＮＩＲ色素／顔料には、メタロ−ポルフィリン、メタロ−チオレン、およびポリチオレン、メタロ−フタロシアニン、これらのアザ変異体、これらの環化した変異体、ピリリウム塩、スクアリリウム、クロコニウム、アンミニウム、ジイモニウム、シアニンおよびインドレニンシアニンが含まれる。
【００３５】
本発明で使用可能な有機化合物の例は、米国特許第６９１１２６２号に教示されており、そしてDevelopments in the Chemistry and Technology of Organic dyes, J Griffiths（編）, Oxford: Blackwell Scientific, 1984、およびInfrared Absorbing Dyes, M Matsuoka（編）, New York: Plenum Press, 1990に示されている。本発明のＮＩＲ色素または顔料の別の例は、Ｅpolin社（Newark, NJ,米国）製Epolight（商標）シリーズ； American Dye Source Inc.社（カナダ国ケベック州）製ADSシリーズ； HW Sands社（Jupiter, FL,米国）製SDAおよびSDBシリーズ；ＢＡＳＦ社（ドイツ国）製Lumogen（商標）シリーズ、特にLumogen（商標）IR765およびIR788；およびFujiFilm Imaging Colorants社（イギリス国マンチェスター、Blackley）製Pro-Jet（商標）色素シリーズ、特にPro-Jet（商標）830NP、900NP、825LDI、および830LDIに見出すことができる。
【００３６】
テープは、未だ像が形成されていない状態、像形成済みの状態、または部分的に像が形成済みの状態で基材に貼付してもよい。テープが、未だ像が形成されていない状態または部分的に像が形成された状態である場合、続いてテープに詳しい情報を示す像を形成することができる。テープに、全ての必要な情報の像を形成し、次いで基材に貼付してもよい。
【００３７】
バインダは、当業者には公知の任意のものであってよい。好適な例には、アクリル樹脂、メタクリル樹脂、ウレタン；ニトロセルロースなどのセルロース化合物；アセテートおよびブチラールなどのビニルポリヤー（vinyl polyers）；スチレン系、ポリエーテル、ポリエステルが含まれる。バインダ系は、水性であっても、または有機溶剤系であってもよい。使用可能なバインダ系の例には、Scott-Bader社製Texicrylシリーズ、ParaChem社製Paranolシリーズ、Wacker-Chemie社製Pioloformシリーズ、Lucite International Inc.社製Elvaciteシリーズ、Johnson Polymers社製Joncrylシリーズ、Baxenden Chemicals社製WitcoBondシリーズが含まれる。
【００３８】
レーザによる描像可能組成物は、溶融処理を通じてテープに組み込むこともできる。テープ形成ポリマー組成物にそれらの成分を直接添加することによって、またはマスターバッチ経路により、これを行うことができる。
【００３９】
スプレー用キャリアは、任意の好適な液体系であってよい。例には、水および有機溶剤、例えば、エタノール、イソプロパノール、酢酸エチル、およびメチルエチルケトンが含まれる。
【００４０】
本発明を塗付することができる基材には、段ボール、紙、カード、プラスチック、ガラス、木、織物、缶などの金属類、および食品、医薬調製物、および容器、またはビン蓋が含まれる。食品には、果実や野菜、砂糖菓子、および食肉製品が含まれる。医薬調製物には、丸剤および錠剤が含まれる。
【００４１】
以下の実施例によって本発明を説明する。
【実施例１】
【００４２】
ＡＯＭ（１０〜４５ｗｔ％）、ニトロセルロース−ＤＬＸ−３，５−エタノール（４．６９ｗｔ％）、vilosyn 339（２．６９ｗｔ％）、casathane 920（１０．１７ｗｔ％）、セバシン酸ジブチル（２．４３ｗｔ％）、tyzor ZEC（３．９１ｗｔ％）、Crayvallac WS-4700（４．３４ｗｔ％）、およびエタノールＢ（２４〜５９ｗｔ％）を含むコーティング剤を調製した。これを５０μｍ膜厚のＢＯＰＰに塗布して、乾燥塗布コーティング重量１０ｇｓｍにした。この上に、水性接着剤を乾燥塗布コート重量２０ｇｓｍで塗布した。コーティング剤および接着剤には、像のコントラストを高めるために、任意により漂白剤、例えば、二酸化チタンを０〜１０ｗｔ％含めることができる。このテープ構成体は、ＣＯ2レーザを使用して、貼付前にいずれか一方の面から描像でき、または貼付後に基材を通して描像することができる。通常、ＯＤ＞１の黒色像を形成するには、フルエンスレベル２〜４Ｊｃｍ-2が必要である。
【実施例２】
【００４３】
水性接着剤の代わりに溶融接着剤を使用したこと以外は、実施例１と同様である。通常、ＯＤ＞１の黒色像を形成するには、フルエンスレベル２〜４Ｊｃｍ-2が必要である。
【実施例３】
【００４４】
ＡＯＭ（１０〜４５ｗｔ％）、Pioloform BN18（５〜２５ｗｔ％）、aerosil 200（０〜５ｗｔ％）、酢酸エチル（５〜５０ｗｔ％）、およびエタノールＢ（５〜６０ｗｔ％）を含むコーティング剤を調製した。これを５０μｍの膜厚のＢＯＰＰに塗布して、乾燥塗布コーティング重量１０ｇｓｍにした。この上に、水性接着剤を乾燥塗布コート重量２０ｇｓｍで塗布した。コーティング剤および接着剤には、像のコントラストを高めるために、任意により漂白剤、例えば、二酸化チタンを０〜１０ｗｔ％含める。このテープ構成体は、ＣＯ2レーザを使用して、貼付前にいずれか一方の面から描像でき、または貼付後に基材を通して描像することができる。通常、ＯＤ＞１の黒色像を形成するには、フルエンスレベル２〜４Ｊｃｍ-2が必要である。
【実施例４】
【００４５】
水性接着剤の代わりに溶融接着剤を使用したことを除いて、実施例３を繰り返した。通常、ＯＤ＞１の黒色像を形成するには、フルエンスレベル２〜４Ｊｃｍ-2が必要である。
【実施例５】
【００４６】
Pioloform BN18を１５％含むメチルエチルケトン（８４ｇ）、Yamada ETAC（５ｇ）およびヒドロキシ安息香酸ベンジル（１５ｇ）含む剤を生成し、実施例１に記載したように基材に塗布した。このテープ構成体は、ＣＯ2レーザを使用して、貼付前にいずれか一方の面から描像でき、または貼付後に基材を通して描像することができる。通常、ＯＤ＞１の黒色像を形成するには、フルエンスレベル２〜４Ｊｃｍ-2が必要である。
【実施例６】
【００４７】
Pioloform BN18を１５％含むメチルエチルケトン（８４ｇ）、Yamada ETAC（５ｇ）、ヒドロキシ安息香酸ベンジル（ＢＨＢ、１５ｇ）、およびリン酸ヒドロキシル銅（ＩＩ）（２０ｇ）を含む剤を生成し、実施例１に記載したように基材に塗布した。このテープ構成体は、１０６６ｎｍ ＮＩＲレーザを使用して、貼付前にいずれか一方の面から描像でき、または貼付後に基材を通して描像することができる。通常、ＯＤ＞１の黒色像を形成するには、フルエンスレベル２〜４Ｊｃｍ-2が必要である。
【実施例７】
【００４８】
ビス−（２−エチルヘキシル）アミンモリブデート（１０〜４５ｗｔ％）、Pioloform BN18（５〜２５ｗｔ％）、aerosil 200（０〜５ｗｔ％）、酢酸エチル（５〜５０ｗｔ％）、およびエタノールＢ（５〜６０ｗｔ％）を含むコーティング剤を調製した。これを５０μｍの膜厚のＢＯＰＰに塗布して、乾燥塗布コーティング重量１０ｇｓｍにした。このコーティングは無色／透明であった。この上に、水性接着剤を乾燥塗布コート重量２０ｇｓｍで塗布した。コーティング剤および接着剤には、像のコントラストを高めるために、任意により漂白剤、例えば、二酸化チタンを０〜１０ｗｔ％含める。このテープ構成体は、ＣＯ２レーザを使用して、貼付前にいずれか一方の面から描像でき、または貼付後に基材を通して描像することができる。通常、ＯＤ＞１の黒色像を形成するには、フルエンスレベル２〜４Ｊｃｍ-2が必要である。
【実施例８】
【００４９】
ＡＯＭ（５〜１０ｗｔ％）、Pioloform BN18（５〜２５ｗｔ％）、aerosil 200（０〜５ｗｔ％）、酢酸エチル（５〜５０ｗｔ％）、およびエタノールＢ（５〜６０ｗｔ％）を含むコーティング剤を調製した。これを５０μｍの膜厚のＢＯＰＰに塗布して、乾燥塗布コーティング重量１０ｇｓｍにした。コーティングは無色／透明である。この上に、水性接着剤を乾燥塗布コート重量２０ｇｓｍで塗布した。コーティング剤および接着剤には、像のコントラストを高めるために、任意により漂白剤、例えば、二酸化チタンを０〜１０ｗｔ％含める。このテープ構成体は、ＣＯ2レーザを使用して、貼付前にいずれか一方の面から描像でき、または貼付後に基材を通して描像することができる。通常、ＯＤ＞１の黒色像を形成するには、フルエンスレベル２〜４Ｊｃｍ-2が必要である。
【実施例９】
【００５０】
ヘプタモリブデン酸アンモニウム（１０〜４５ｗｔ％）、Pioloform BN18（５〜２５ｗｔ％）、aerosil 200（０〜５ｗｔ％）、酢酸エチル（５〜５０ｗｔ％）、およびエタノールＢ（５〜６０ｗｔ％）を含むコーティング剤を調製した。これを５０μｍの膜厚のＢＯＰＰに塗布して、乾燥塗布コーティング重量１０ｇｓｍにした。この上に、水性接着剤を乾燥塗布コート重量２０ｇｓｍで塗布した。コーティング剤および接着剤には、像のコントラストを高めるために、任意により漂白剤、例えば、二酸化チタンを０〜１０ｗｔ％含める。このテープ構成体は、ＣＯ2レーザを使用して、貼付前にいずれか一方の面から描像でき、または貼付後に基材を通して描像することができる。通常、ＯＤ＞１の黒色像を形成するには、フルエンスレベル２〜４Ｊｃｍ-2が必要である。
【実施例１０】
【００５１】
ヘプタモリブデン酸アンモニウム（１０〜４５ｗｔ％）、Paranol T-6320（１０〜５０ｗｔ％）、水（５〜５０ｗｔ％）、およびdispelair CF49（０．１〜５ｗｔ％）を含むコーティング剤を調製した。これを５０μｍの膜厚のＢＯＰＰに塗布して、乾燥塗布コーティング重量１０ｇｓｍにした。コーティングは無色／透明である。この上に、水性接着剤を乾燥塗布コート重量２０ｇｓｍで塗布した。コーティング剤および接着剤には、像のコントラストを高めるために、任意により漂白剤、例えば、二酸化チタンを０〜１０ｗｔ％含める。このテープ構成体は、ＣＯ2レーザを使用して、貼付前にいずれか一方の面から描像でき、または貼付後に基材を通して描像することができる。通常、ＯＤ＞１の黒色像を形成するには、フルエンスレベル２〜４Ｊｃｍ-2が必要である。
【実施例１１】
【００５２】
ＡＯＭ（１０〜３０ｗｔ％）、ＣＨＰ（１０〜３０ｗｔ％）、ニトロセルロース−ＤＬＸ−３，５−エタノール（４．６９ｗｔ％）、vilosyn 339（２．６９ｗｔ％）、casathane 920（１０．１７ｗｔ％）、セバシン酸ジブチル（２．４３ｗｔ％）、tyzor ZEC（３．９１ｗｔ％）、Crayvallac WS-4700（４．３４ｗｔ％）、およびエタノールＢ（１０〜６０ｗｔ％）を含むＮＩＲレーザ描像可能コーティングを調製した。これを５０μｍの膜厚のＢＯＰＰに塗布して、乾燥塗布コーティング重量１０ｇｓｍにした。この上に、乾燥塗布コート重量で２０ｇｓｍ含まれる水性自己接着剤（self-adhesive）を塗布した。接着剤には、像のコントラストを高めるために、任意により漂白剤、例えば、二酸化チタンを０〜１０ｗｔ％含める。このテープ構成体は、ＮＩＲレーザを使用して、貼付前にいずれか一方の面から描像でき、または貼付後に基材を通して描像することができる。ＯＤ＞１の黒色像は、発光波長８００〜２０００ｎｍのレーザを使用し容易に形成することができる。
【００５３】
実施例１１では、ＡＯＭの代わりに、ヘプタモリブデン酸アンモニウムまたはビス−（２−エチルヘキシル）アミンモリブデートを使用することができる。実施例１〜１３では、像を形成するために、ＣＯ2またはＮＩＲレーザの代わりに、ＵＶレーザを使用してもよい。
【実施例１２】
【００５４】
ＡＯＭ（５〜９０ｗｔ％）およびＥＶＡ（１０〜９０ｗｔ％）を含むマスターバッチを溶融押出しによって調製した。次いで、この物質をポリプロピレンに１〜９９ｗｔ％で加え、その混合物を溶融押出ししてテープにし、次いでそれを接着剤で処理して接着テープを形成した。このテープ構成体は、ＣＯ2またはＵＶレーザを使用して、貼付前にいずれか一方の面から描像でき、または貼付後に基材を通して描像することができる。通常、ＯＤ＞１の黒色像を形成するには、フルエンスレベル２〜４Ｊｃｍ-2が必要である。
【００５５】
同じ方法で、ＮＩＲ吸収剤を組み込むことによって、ＮＩＲレーザ描像可能組成物を調製した。
【実施例１３】
【００５６】
１０，１２−ペンタコサジイン酸（１〜２５ｗｔ％）、Elvacite 2028（５〜５０ｗｔ％）およびメチルエチルケトン（５〜６０ｗｔ％）を含むコーティング剤を調製し、ＢＯＰＰにコートした。この上に、乾燥塗布コート重量で２０ｇｓｍ含まれる水性自己接着剤を塗布した。この接着剤には、像のコントラストを高めるために、任意により漂白剤、例えば、二酸化チタンを０〜１０ｗｔ％含める。このテープ構成体は、ＵＶレーザを使用して、貼付前にいずれか一方の面から描像でき、または貼付後に基材を通して描像することができる。テープの所定の領域に当てられるレーザのフルエンスを制御することによって、多色像を形成した。
【実施例１４】
【００５７】
Ｎ−エチルカルバゾール（１〜５０ｗｔ％）を含むニトロセルロース−ＤＬＸ−３，５−エタノール（１〜３５ｗｔ％）、cyracure 6974（１〜３０ｗｔ％）、およびメチルエチルケトン（５〜７０ｗｔ％）含む剤を調製し、ＢＯＰＰにコートした。この上に、水性自己接着剤を乾燥塗布コート重量で２０ｇｓｍ塗布した。この接着剤には、像のコントラストを高めるために、任意により漂白剤、例えば、二酸化チタンを０〜１０ｗｔ％含める。このテープ構成体は、ＵＶレーザを使用して、貼付前にいずれか一方の面から描像でき、または貼付後に基材を通して描像することができる。テープの所定の領域に当てられるレーザのフルエンスを制御することによって緑色カラー像を形成した。
【実施例１５】
【００５８】
アルギン酸ナトリウム（１〜２０ｗｔ％）、ヒドロキシプロピルメチルセルロース（１〜２０ｗｔ％）、および重炭酸ナトリウム（１〜２０ｗｔ％）含有エタノール（１〜９７）を含む剤を調製し、ＢＯＰＰにコートした。この上に、水性自己接着剤を乾燥塗布コート重量で２０ｇｓｍ塗布した。この接着剤には、像のコントラストを高めるために、任意により漂白剤、例えば、二酸化チタンを０〜１０ｗｔ％含める。このテープ構成体に、対象的な像を発生させるために、ＣＯ2またはＵＶレーザを使用して、貼付前にいずれか一方の面から描像し、または貼付後に基材を通して描像した。
【実施例１６】
【００５９】
メタホウ酸ナトリウム（１〜４０ｗｔ％）、Paranol T-6320（１〜９９ｗｔ％）含む剤を調製し、ＢＯＰＰにコートした。この上に水性自己接着剤を乾燥塗布コート重量で２０ｇｓｍを塗布した。この接着剤には、像のコントラストを高めるために、任意により漂白剤、例えば、二酸化チタンを０〜１０ｗｔ％含める。このテープ構成体を、ＣＯ2またはＵＶレーザを使用して、貼付前にいずれか一方の面から描像し、または対象的な像を形成するために貼付後に基材を通して描像した。
【実施例１７】
【００６０】
ＡＯＭ（１〜４０ｗｔ％）、Paranol T-6320（１〜９９％）、およびDispelair CF-49（０．１〜５ｗｔ％）の混合物を自動スプレー装置を使用し段ボール箱に塗布した。二酸化チタン（０．５〜１０ｗｔ％）を加えてよい。対象的な像を形成するために、ＣＯ2またはＵＶレーザを使用しそれに描像した。
【実施例１８】
【００６１】
実施例１７を繰り返したが、ＣＨＰ（１〜２５％）も組み込んだ。ＮＩＲレーザで描像して対象的な像を形成した。
【実施例１９】
【００６２】
ＡＯＭをヘプタモリブデン酸アンモニウムに代えて、実施例１７および１８を繰り返した。
【実施例２０】
【００６３】
Pioloform BN18を１５％を含むメチルエチルケトン（８４ｇ）、Yamada ETAC（５ｇ）、およびヒドロキシ安息香酸ベンジル（１５ｇ）の混合物を生成し、実施例１７に記載したように基材に塗布した。ＣＯ2レーザを使用しそれに描像し、対象的な像を形成した。
【実施例２１】
【００６４】
実施例２０を繰り返したが、ＣＨＰ（１〜２５ｗｔ％）も加えた。ＮＩＲレーザを使用し描像して対象的な像を形成した。
【実施例２２】
【００６５】
メタホウ酸ナトリウム（１〜４０ｗｔ％）、Paranol T-6320（１〜９９％）、およびOctafoam E-235（０．１〜１％）の混合物を自動スプレー塗布器具を使用して段ボール箱に塗布した。それにＣＯ2またはＵＶレーザを使用して描像し、対象的な像を形成した。
【実施例２３】
【００６６】
アルギン酸ナトリウム（１〜４０ｗｔ％）、重炭酸ナトリウム（１〜２０ｗｔ％）、ＨＰＭＣ（１〜２０ｗｔ％）、およびエタノール（１〜９９ｗｔ％）の混合物を自動スプレー塗布器具を使用して段ボール箱に塗布した。それにＣＯ2またはＵＶレーザを使用して描像し、対象的な像を形成した。
【００６７】
別の例示として、他の基材、すなわち飲料ビンの蓋の内表面、ＰＥＴフィルム、ＰＥＴ飲料ボトル、ＨＤＰＥ容器、金属製缶、食用柑橘類、医薬錠剤および食肉に、実施例１７〜２３の手順を実施してもよい。
【国際調査報告】
2009517252.tif 000002
2009517252.tif 000003
2009517252.tif 000004
2009517252.tif 000005
2009517252.tif 000006
2009517252.tif 000007